도전 성 원통 지 지체 ( 30 mm Φ ) 상 에 1 차 가공 을 한 후 , 알루마이트 처리 된 알루미늄 드럼 에 비교 제조 예 1 에서 제조 된 전 하생 성 코팅 액 을 DIP 코팅 법 을 사용 하 여 0 . 3 ㎛ 균일 하 게 코팅 한 후 120 ℃ 에서 30 분 열풍 건조 하 여 전하 생성 층 을 형성 하 였 다 . 그리고 , N , N '- 비스 ( 3 - 메틸 페닐 ) - N , N '- 비스 ( 2 - 나프 틸 ) -[ 1 , 1 '- 비페닐 ] - 4 , 4 '- 디아민 ( DPND ; 日 立 化成 社 ) 10 중량 부 , 폴리카보네이트 수지 ( PCX - 500 ; 미 쯔 비시 가스 가 가 쿠 가 부시 키사 ) 10 중량 부 , THF 50 중량 부 , 톨루엔 50 중량 부 를 함께 넣 어 완전히 용해 한 후 , 전하 생성 층 위 에 DIP 코팅 법 으로 코팅 하 여 , 120 ℃ 에서 30 분 열풍 건조 하 여 두께 22 ㎛ 의 감광체 를 얻 었 다 .